(57)【要約】【課題】冷感性機能を繊維に付与する繊維仕上げ剤及び、繊維及び、繊維製品に処理するための加工方法を提供することを課題とする。【解決手段】人間の皮膚に存在する冷感受容体を刺激する冷感物質を水分散する。すなわち、油滴が水に分散する水中油滴型のエマルジョンの形態をとった繊維仕上げ剤及び、繊維仕上げ剤を公知の加工方法、例えばパディング法、スプレー法、コーティング法、捺染法、浸漬法などの加工方法にて繊維に付着させてなる繊維または繊維製品を提供する。【選択図】なし【特許請求の範囲】
【請求項１】
人間の皮膚に存在する冷感受容体を刺激する冷感物質を水分散した繊維仕上げ剤及び、繊維仕上げ剤を繊維に付着させてなる繊維または繊維製品。
【請求項２】
請求項１の冷感受容体を刺激する冷感物質は、メントール、イソプレゴール、乳酸メンチル、コハク酸メンチル、メントングリセリンケタール、酢酸メンチル、シュウ酸メンチルエチルアミド、３‐（Ｌ‐メントキシ）プロパン‐１，２‐ジオール、Ｎ‐アルキル‐ｐ‐メンタン‐３‐カルボキサミド、２‐メチル‐３‐（Ｌ‐メントキシ）プロパン‐１，２‐ジオール、ｐ‐メンタン‐３，８‐ジオール、２‐（Ｌ‐メントキシ）エタン‐１‐オール、３‐（Ｌ‐メントキシ）プロパン‐１‐オール、４‐（Ｌ‐メントキシ）ブタン‐１‐オール、３‐ヒドロキシブタン酸メンチル、イシリン及び、これらの誘導体から選択される。これらの冷感物質を１種以上含んだ組み合わせからなる請求項１に記載の冷感物質を水分散した繊維仕上げ剤及び、繊維仕上げ剤を付着させた繊維または繊維製品。
【請求項３】
本発明の繊維仕上げ剤は、請求項２の冷感物質を１種類以上含んだ組み合わせからなり、組成物中に０．５〜３０重量％含有する。
【発明の詳細な説明】
【技術分野】
【０００１】
本発明は繊維仕上げ剤及び、繊維及び、繊維製品に処理するための加工方法に関する。
【背景技術】
【０００２】
冷感機能を糸、または布帛などに与える従来の技術としては、大きく次の５種類に分類される。熱移動速度を速くして冷感を得る方法（特許文献１）、太陽光を反射し、熱を遮蔽する方法（特許文献２）、熱相変換物質を蓄熱材として内包したマイクロカプセルで冷感を得る方法（特許文献３）、吸湿吸熱性をもつ物質を利用した方法（特許文献４）である。また、アルコールにメントールを溶解させた噴霧式の冷感剤（特許文献５）が知られている。
【先行技術文献】
【特許文献】
【０００３】
【特許文献１】特開２００７−２２４４２９号公報
【特許文献２】特開平０９−１７０１７６号公報
【特許文献３】米国特許第５４５６８５２号
【特許文献４】特開２００１−９８４６０号公報
【特許文献５】特開２０１０−０８４２６９号公報
【発明の概要】
【発明が解決しようとする課題】
【０００４】
前述の冷感機能を糸、または布帛などに与える技術は、涼感性の快適素材として使用されているが、それぞれ問題点を持つ。熱移動速度を速くして冷感を得る方法では、接触冷感を得るために高密度の織物、または編物であるため素材が限定される。太陽光を反射し、熱を遮蔽する方法では、十分な効果を得るために多量の無機物、または有機物の粉体を付着させるため、繊維の色相が変化する問題がある。次に、熱相変換物質を蓄熱材として内包したマイクロカプセルで冷感を得る方法では環境温度が相変換物質の融点以上の場合、冷感性を感じられない問題がある。そして、キシリトールに代表される吸湿吸熱性を有する物質を利用した方法では汗などの水分が必要であるため、冷感性が発揮されるシーンが限定される問題がある。
【０００５】
メントールを用いた冷感剤としては、メントールをアルコールに溶解し、少量の水で希釈した噴霧式のタイプがある。スプレー等の噴霧処理により、着用時に冷感効果を付与することができる。
しかし、上記の冷感剤はメントールをアルコールに溶解させることを特徴とするゆえ、大量の水に希釈させた時、アルコールの濃度が低くなるため、メントールが溶解できなくなり、浴中に析出してしまう問題がある。そのため、水で希釈する繊維仕上げ工程には適さない。
【課題を解決するための手段】
【０００６】
そこで、本発明者らは鋭意研究を重ね、人間の皮膚に存在する冷感受容体を刺激する冷感物質を水分散した繊維仕上げ剤の開発に成功した。
【発明の効果】
【０００７】
本発明の繊維仕上げ剤を繊維に処理することで、種々の繊維に冷感性を付与できる。
【発明を実施するための形態】
【０００８】
本発明では冷感物質を水分散する。すなわち、油滴が水に分散する水中油滴型（以下、「Ｏ／Ｗ型」という）のエマルジョンの形態をとる。
【０００９】
本発明の冷感物質のＯ／Ｗ型のエマルジョンを得るために、非イオン系界面活性剤、アニオン系界面活性剤、カチオン系界面活性剤、両性界面活性剤、多価アルコール、有機酸、無機酸、キレート剤などを配合できる。これらの物質と１種類以上の冷感物質の高濃度混合物に撹拌しながら水（５０〜７０℃）を加えていくことで、繊維仕上げに適した粘度のＯ／Ｗ型エマルジョンを得ることができる。
【００１０】
本発明に使用される冷感物質は、例えば、メントール、イソプレゴール、乳酸メンチル、コハク酸メンチル、メントングリセリンケタール、酢酸メンチル、シュウ酸メンチルエチルアミド、３‐（Ｌ‐メントキシ）プロパン‐１，２‐ジオール、Ｎ‐アルキル‐ｐ‐メンタン‐３‐カルボキサミド、２‐メチル‐３‐（Ｌ‐メントキシ）プロパン‐１，２‐ジオール、ｐ‐メンタン‐３，８‐ジオール、２‐（Ｌ‐メントキシ）エタン‐１‐オール、３‐（Ｌ‐メントキシ）プロパン‐１‐オール、４‐（Ｌ‐メントキシ）ブタン‐１‐オール、３‐ヒドロキシブタン酸メンチル、イシリン及び、これらの誘導体から選択される１種以上を組み合わせても良い。
【００１１】
本発明に用いられる冷感受容体を刺激する冷感物質は、人間の皮膚に存在する冷感受容体に作用することで清涼感を感じさせる。
【００１２】
本発明の繊維仕上げ剤は、上記の冷感物質を１種類以上含んだ組み合わせからなり、組成物中に０．５〜３０重量％含有する。冷感物質は体感性を得るために少なくとも０．５重量％以上必要である。また、冷感物質を増やしすぎると、水分散での乳化が困難となるため、冷感物質は３０重量％以下が好ましい。
【００１３】
本発明に用いることのできる、非イオン系界面活性剤としては、例えば、ポリオキシエチレンラウリルエーテル、ポリオキシエチレンステアリルエーテル、ポリオキシエチレンオレイルエーテル、ポリオキシエチレンセチルエーテル、ポリオキシエチレンセカンダリーアルコールエーテル、ポリオキシエチレンスチレン化フェニルエーテル、ポリオキシエチレンイソデシルエーテル、ポリオキシアルキレントリデシルエーテルなどがあるが、これらに限定されるものではない。
【００１４】
本発明に用いることのできる、アニオン系界面活性剤としては、例えば、アルキルサルフェート・ナトリウム塩、アルキルエーテルサルフェート・ナトリウム塩、アルキル硫酸エステル塩、アルキルベンゼンスルホン酸塩、ポリオキシエチレンラウリルエーテル硫酸ナトリウム、ポリオキシエチレンアルキルエーテル硫酸ナトリウム、ドデシルベンゼンスルホン酸ナトリウム、ジエチルヘキシルスルホコハク酸ナトリウム、ジアルキルスルホコハク酸ナトリウムなどがあるが、これらに限定されるものではない。
【００１５】
本発明に用いることのできる、カチオン系界面活性剤としては、例えば、アルキルトリメチルアンモニウムクロライド、ジアルキルメチルアンモニウムクロライド等の第４級アンモニウム塩、アルキルアミン及び、それらの塩、Ｎ，Ｎ‐ジエチルエチレンジアミン脂肪酸アマイド等のアミドアミン類及び、それらの塩及び、第４級化物、トリエタノールアミン脂肪酸エステル等のアルカノールアミン脂肪酸エステルの第４級化物などがあるが、これらに限定されるものではない。
【００１６】
本発明に用いることのできる、多価アルコールとしては、１，３‐ブタンジオール、１，４‐ブタンジオール、トリメチロールプロパン、エチレンカーボネート、プロピレンカーボネート、ポリオキシエチレンポリオキシプロピレンブロックポリマー（プルロニック非イオン系界面活性剤）、ソルビトール、マンニトール、マンノース、キシリトール、マルチトール、オリゴ糖アルコールなどがあるが、これらに限定されるものではない。
【００１７】
本発明の繊維仕上げ剤には布帛の風合いの調整、洗濯耐久性や機能を付与する目的で、繊維仕上げに一般的に使用される、脂肪酸系柔軟剤、シリコーン樹脂、シリコーンオイル、ポリエチレンワックス系樹脂、アクリル系樹脂、ウレタン系樹脂、メラミン樹脂、尿素ホルマリン樹脂、多官能エポキシ樹脂、ポリイソシアネート系樹脂、フッ素樹脂、無機粉体分散物などのうち、１種類以上を組み合わせることができる。
【００１８】
本発明は従来公知の加工方法で加工できる繊維仕上げ剤である。例えば、パディング法、スプレー法、コーティング法、捺染法、浸漬法などの加工方法を適用できる。
【００１９】
本発明は上記に挙げた公知の加工方法で、天然繊維、再生繊維または合成繊維及び、それらを混紡、公撚、混編したものなど、どの種類の繊維にも加工できる。それらの繊維は、衣料、衣料品関連資材、寝装品、インテリア、 生活雑貨品及び、自動車の内装品などの製品になりうる。
【００２０】
本発明の繊維仕上げ剤は他の涼感性を付与できる繊維仕上げ剤と組み合わせても良い。例えば、相変換物質を内包したマイクロカプセル、キシリトールなどの糖アルコールを含有する吸湿吸熱仕上げ剤、シリカなどの無機物粉体を含有する熱遮蔽仕上げ剤、撥水剤などを１種類以上組み合わせても良い。
【実施例】
【００２１】
以下に実施例及び、比較例を示し、本発明を具体的に説明する。ただし、本発明は実施例に限定されない。
【００２２】
（製造方法）
表１の実施例１〜１０及び、比較例１，３の組成比にて、容量１Ｌのガラス製ビーカーを用いてホモミキサーで乳化を行った。蒸留水を除く表１の原料をビーカーに仕込み、５０℃、３０００回転で１０分間撹拌を行った。表１のアミノ変性シリコーンとしては《商品名：ＫＦ−８００４、官能基当量：１５００ｇ／ｍｏｌ、信越シリコーン（株）製》を使用した。ポリオキシエチレンアルキルエーテルとしては《商品名：エマルゲン７０７、ＨＬＢ：１２．１、花王（株）製》を使用した。原料の混合物に、水を徐々に加え転相乳化を行い、最終的に全量５００ｇの繊維仕上げ剤の安定なエマルジョンを得た。
【００２３】
表１の比較例２の組成比にて、上記と同様の製造方法で乳化を行ったが、エマルジョンが分離し、製品として成り立たないことがわかった。
【００２４】
表１に繊維仕上げ剤の組成比を示した。
【表１】
2018024950.tif 000002
【００２５】
（パディング加工）
表１の実施例１〜１０及び、比較例１，３のエマルジョンをそれぞれ蒸留水で１００ｇ／Ｌの濃度に希釈し、全量を１００ｇで調液したものを加工液とした。加工する生地は綿１００％のスムースニット生地とポリエステル１００％織物のデシン生地を選択し、それらの生地を縦２０ｃｍ、横３０ｃｍの大きさに切り分けた。加工方法はパディング法を選択し、生地を加工液に浸した後に、加圧マングルを用いて、絞り率９５％で脱水処理し、１１０℃に設定したテンター型の乾燥機で３分間乾燥させた。この一連の作業を繰り返し、表１の実施例１〜１０及び、比較例１，３の繊維仕上げ剤を加工した繊維製品（以下、「加工布」という）を得た。得られた加工布を室温２５℃、湿度６５％の条件に設定した恒温恒湿機に静置し、これを評価用の生地とした。
【００２６】
（捺染加工）
表１の実施例１に記載の繊維仕上げ剤を１０重量％及び、アクリル樹脂（パラゾールＧＨ−９０８：大原パラヂウム化学(株)製））１０重量％を蒸留水７９重量％で希釈し、それに増粘剤(パラゾールＶ−２０(大原パラヂウム化学(株)製))１重量％を加え、撹拌することで、粘度１００００ｍＰａ・ｓの加工液を得た。加工する生地は綿１００％のスムースニット生地とポリエステル１００％織物のデシン生地を選択し、それらの生地を縦２０ｃｍ、横３０ｃｍの大きさに切り分けた。加工方法は捺染法を選択し、８０メッシュスクリーンにて塗布量が１００ｇ/ｍ２となるように塗布し、１１０℃に設定したテンター型の乾燥機で３分間乾燥させた。得られた加工布を室温２５℃、湿度６５％の条件に設定した恒温恒湿機に静置し、これを評価用の生地とした。
【００２７】
（比較布）
比較用に綿１００％のスムースニット生地とポリエステル１００％織物のデシン生地を縦２０ｃｍ、横３０ｃｍの大きさに切り分け、繊維仕上げを行わなかった（以下、「未加工布」という）。これらの未加工布を室温２５℃、湿度６５％の条件に設定した恒温恒湿機に静置し、これらを評価用の生地とした。
【００２８】
（評価方法）
実施例１〜１１及び、比較例１，３の繊維仕上げ剤の加工布と、未加工布を比較し、冷感性を評価した。加工布と未加工布を同時に被試験者の腕に乗せ、１分後に冷感性を評価した。被験者は３０人で、６０％以上の被験者が冷感性を感じると評価したものを合格とした。
【００２９】
（評価結果）
表２に綿１００％スムースニット生地の結果を示した。
表３にポリエステル１００％織物デシン生地の結果を示した。
【表２】
2018024950.tif 000003
【表３】
2018024950.tif 000004
【００３０】
表２と表３の実施例１〜１１及び、比較例１，３の結果から、冷感物質の組成比が０．５〜３０重量％で冷感性を感じることがわかる。また、表１の比較例２の組成比ではエマルジョンが分離し、繊維仕上げ剤の製品としては適切でない。以上より、冷感物質の組成比は繊維仕上げ剤中に０．５〜３０重量％含むことが適切であることがわかる。
【産業上の利用可能性】
【００３１】
本発明の繊維仕上げ剤を繊維または、繊維製品に加工することで、優れた冷感性を付与し、夏等の暑い季節に快適に過ごす衣料を提供する事ができる。